상기 된 액상 접합 과정 에 제 1 소 결체 , 제 2 소 결체 및 전극 간 의 열팽창 계수 차이 로 인해 접합 된 플레이트 가 휠 수 있 다 . 이 휨 변형 을 보상 하 고 최소 화 할 수 있 도록 하 기 위해 제 2 소 결체 의 타면 에 알루미나 함량 99 . 9 % 이하 인 제 3 소 결체 가 함께 가압 접합 될 수 있 다 . 이 제 3 소 결체 는 제 2 소 결체 와 순도 가 같 을 수 있 으며 , 바람직 하 게 는 제 2 소 결체 보다 순도 가 높 다 . 제 3 소 결체 의 순도 는 99 . 9 % 이하 , 바람직 하 게 는 90 ~ 99 . 9 % 이 다 .